Tôle mince d’épaisseur inférieure à 12,7 mm de structure granulaire essentiellement recristallisée en alliage à base d'aluminium comprenant en % en poids, 2,5 à 3,5 % de Cu, 0,7 à 0,9 % de Li, 0,3 à 0,5 % de Mg, 0,2 à 0,5 % de Mn, 0,25 à 0,65 % de Zn, 0,01 à 0,15 % de Ti, 0 à 0,07 % d’Ag, une quantité de Fe et de Si inférieure ou égale à 0,1 % chacun, et des impuretés inévitables à une teneur inférieure ou égale à 0,05% chacune et 0,15% au total, reste aluminium. Tôle mince selon la revendication 1 dont la teneur en argent Ag est inférieure ou égale à 0,05 % en poids, préférentiellement inférieure ou égale à 0,04% en poids, encore plus préférentiellement inférieure ou égale à 0,03 % en poids. Tôle mince selon la revendication 1 ou 2 dont la teneur en magnésium Mg est comprise de 0,30% à 0,45% en poids. Tôle mince selon l’une quelconque des revendications 1 à 3 dont la teneur en lithium Li est comprise de 0,7 % à 0,8% en poids, préférentiellement de 0,70 à 0,80% en poids. Tôle mince selon l’une quelconque des revendications 1 à 4 dont la teneur en cuivre Cu est comprise de 2,8 à 3,1 % en poids. Tôle mince selon l’une quelconque des revendications 1 à 5 dont la teneur en manganèse Mn est comprise de 0,20 à 0,45% en poids et de préférence de 0,25 à 0,45 % en poids. Tôle mince selon l’une quelconque des revendications 1 à 6 dont la teneur en zinc Zn est comprise de 0,45% à 0,65% en poids. Tôle mince selon l’une quelconque des revendications 1 à 7 présentant à l’état T8 : - une ténacité en contrainte plane Kapp dans la direction L-T et dans la direction T-L, mesurée sur des éprouvettes de type CCT760 avec un pré-fissuration 2ao égale à 253 mm, d’au moins 120 MPa√m, préférentiellement d’au moins 125 MPa√m, encore plus préférentiellement 130 MPa√m, - une limite d’élasticité en traction R P0,2 dans la direction L et dans la directionTL d’au moins 380 MPa, de préférence d’au moins 385 MPa, - une valeur de Δaeff_max valide mesurée dans la direction L-T et dans la direction T-L sur des éprouvettes de type CCT760 avec un pré-fissuration 2ao égale à 253 mm, d’au moins 80 mm, préférentiellement 90mm, encore plus préférentiellement 100 mm. Procédé de fabrication d’une tôle mince d’épaisseur inférieure à 12,7 mm, préférentiellement une épaisseur comprise de 0,5 à 9 mm dans lequel, successivement a) on élabore un bain de métal liquide de façon à obtenir un alliage d’aluminium comprenant en % en poids, 2,5 à 3,5 % de Cu, 0,7 à 0,9 % de Li, 0,3 à 0,5 % de Mg, 0,2 à 0,5 % de Mn, 0,25 à 0,65 % de Zn, 0,01 à 0,15 % de Ti, 0 à 0,07 % d’Ag, une quantité de Fe et de Si inférieure ou égale à 0,1 % chacun, et des impuretés inévitables à une teneur inférieure ou égale à 0,05% chacune et 0,15% au total, reste aluminium, b) on coule une plaque à partir dudit bain de métal liquide, c) on homogénéise ladite plaque à une température comprise de 480°C à 535°C; d) on lamine ladite plaque par laminage à chaud et optionnellement à froid en une tôle ayant une épaisseur inférieure à 12,7 mm, de préférence une épaisseur de 0,5 mm à 9 mm; e) on met en solution à une température comprise de 450°C à 535°C et on trempe ladite tôle ; f) on tractionne de façon contrôlée ladite tôle avec une déformation permanente de 0,5 à 5 %, g) on effectue un revenu comprenant un chauffage à une température comprise de 130 à 170°C, de préférence de 150 à 160°C, pendant 5 à 100 heures, de préférence de 10 à 60 heures. Procédé de fabrication d’une tôle mince selon la revendication 9 tel que le revenu réalisé à l’étape g) a une durée équivalente comprise de 10h à 80h, préférentiellement de 40h à 75h, durée équivalente calculée à la température de 150°C selon la formule Où (en °C) est la température instantanée de la tôle qui évolue avec le temps t (en secondes). Utilisation d’une tôle selon l’une des revendications 1 à 8 ou obtenue selon l’une des revendications 9 à 10 pour des éléments de structure de fuselage.